페라이트 소결 자석은, 각종 모터, 발전기, 스피커 등, 다양한 용도에 사용되고 있다.  대표적인 페라이트 소결 자석으로서, 육방정(六方晶)의 M형 마그네토플럼바이트(magnetoplumbite) 구조를 가지는 Sr 페라이트(SrFe12O19) 및 Ba 페라이트(BaFe12O19)가 알려져 있다.  이들 페라이트 소결 자석은, 산화철과 스토론튬(Sr) 또는 바륨(Ba)의 탄산염 등을 원료로 하고, 분말 야금법에 따라 비교적 염가로 제조된다.최근, 환경에 대한 배려 등에 따라, 자동차용 전장(電裝) 부품, 전기 기기용 부품 등에 있어서, 부품의 소형·경량화 및 고효율화를 목적으로, 페라이트 소결 자석의 고성능화가 요구되고 있다.  특히, 자동차용 전장 부품에 사용되는 모터에는, 높은 잔류 자속 밀도 Br(이하, 간단히 "Br"이라고 함)을 유지하면서, 박형화해도 감자(減磁)하지 않는 높은 보자력(保磁力) HcJ(이하, 단지 "HcJ"라고 함)를 가지는 페라이트 소결 자석이 요구되고 있다.일본 특허출원 공개번호 평10-149910호나 일본 특허출원 공개번호 평11-154604호는, Sr 페라이트에 있어서의 Sr의 일부를 La 등의 희토류 원소로 치환하고, Fe의 일부를 Co로 치환함으로써, HcJ 및 Br을 향상시킨 페라이트 소결 자석에 대하여 제안하고 있다.일본 특허출원 공개번호 평10-149910호 및 일본 특허출원 공개번호 평11-154604호에 기재된, Sr의 일부를 La 등의 희토류 원소로 치환하고, Fe의 일부를 Co 등으로 치환한 Sr 페라이트(이하 "SrLaCo 페라이트"라고 함)는 자석 특성이 우수하므로, 종래의 Sr 페라이트나 Ba 페라이트 대신 각종 용도에 많이 사용되고 있지만, 새로운 자석 특성의 향상도 요구되고 있다.한편, 페라이트 소결 자석으로서, 상기 Sr 페라이트나 Ba 페라이트와 함께, Ca 페라이트도 알려져 있다.  Ca 페라이트는, CaO-Fe2O3 또는 CaO-2Fe2O3의 조성식으로 표시되는 구조가 안정적이며, La를 첨가함으로써 육방정 페라이트를 형성하는 것으로 알려져 있다.  그러나, 얻어지는 자석 특성은, 종래의 Ba 페라이트의 자석 특성과 같은 정도이며, 충분히 높지는 않다.일본 특허 제3181559호는, Ca 페라이트의 Br 및 HcJ의 향상, 및 HcJ의 온도 특성의 개선을 도모하기 위하여, Ca의 일부를 La 등의 희토류 원소로 치환하고, Fe의 일부를 Co 등으로 치환한, 20 kOe 이상의 이방성 자계 HA를 가지는 Ca 페라이트(이하 "CaLaCo 페라이트"라고 함)를 개시하고 있고, 이 이방성 자계 HA는 Sr 페라이트에 비해 10% 이상 높은 값인 것으로 기재하고 있다.그러나, CaLaCo 페라이트는, SrLaCo 페라이트를 상회하는 이방성 자계 HA를 가지지만, Br 및 HcJ는 SrLaCo 페라이트와 같은 정도이며, 한편 각형비(squareness ratio)가 매우 나쁘고, 높은 보자력과 높은 각형비를 만족할 수 없어, 모터 등의 각종 용도에 응용되기까지에는 이르지 않고 있다.CaLaCo 페라이트의 자석 특성을 개량하기 위하여, 각종의 제안이 이루어지고 있다.  예를 들면, 일본 특허출원 공개번호 2006-104050호는, 각 구성 원소의 조성비 및 몰비(n)의 값을 최적화하고, La 및 Co를 특정 비율로 함유시킨 CaLaCo 페라이트를 제안하고 있으며, 국제 공개 제2007/060757호는, Ca의 일부를 La와 Ba로 치환한 CaLaCo 페라이트를 제안하고 있고, 국제 공개 제2007/077811호는, Ca의 일부를 La 및 Sr로 치환한 CaLaCo 페라이트를 제안하고 있다.일본 특허출원 공개번호 2006-104050호, 국제 공개 제2007/060757호 및 국제 공개 제2007/077811호는, 일본 특허 제3181559호가 제안한 CaLaCo 페라이트에 대하여 모두 자석 특성은 향상되어 있지만, 고성능화의 요구는 최근 더욱 강해질 뿐이며, 새로운 자석 특성의 향상이 요망되고 있다.페라이트 소결 자석에 있어서, 트레이드 오프(trade off)의 관계에 있는 Br과 HcJ의 밸런스를 변화시키고자 할 경우, 소결 조제(助劑)로서 SiO2, CaCO3 등을 첨가하는 것으로 알려져 있다.  높은 Br을 얻으려면, 비자성 성분이 되는 소결 조제의 첨가량을 소결에 필요한 액상(液相) 성분을 확보할 수 있는 범위에서 적게 하거나, SiO2에 비해 CaCO3의 첨가 비율을 늘리거나 하는 것이 유효하지만, 미세한 소결 조직을 유지하는 것이 곤란하게 되어 HcJ가 저하된다.  한편, 높은 HcJ를 얻으려면, 소결 조제의 첨가량을 늘리거나 CaCO3에 비해 SiO2의 첨가 비율을 늘리거나 하는 것이 유효하지만, 비자성 성분의 증가나 소결성의 저하에 의해 Br이 저하되고, 각형비 Hk/HcJ[Hk는, J(자화의 크기) - H(자계의 강도) 곡선의 제2 상한에 있어서, J가 0.95Br의 값이 되는 위치의 H의 값.  이하, 간단히 "Hk/HcJ"라고 함]의 저하를 초래한다.종래의 페라이트 소결 자석, 특히 최근 제안된 SrLaCo 페라이트 및 CaLaCo 페라이트에 있어서는, 높은 Br을 유지할 필요성으로부터, SiO2, CaCO3 등의 소결 조제의 첨가량을 가능한 한 적게 하는 것이 일반적이었다.  예를 들면, 일본 특허출원 공개번호 2006-104050호는, 하소체(calcinated body)의 분쇄시에, CaO 환산으로 0.3∼1.5 질량%의 CaCO3, 및 0.2∼1.0 질량%의 SiO2를 첨가하는 것이 바람직하다고 기재하고 있고, 국제 공개 제2007/060757호는, 하소체의 분쇄 시에, 0.2∼1.5 질량%(CaO 환산으로 0.112∼0.84 질량%)의 CaCO3, 0.1∼1.5 질량%의 SiO2를 첨가하는 것이 바람직하다고 기재하고 있다.그러나, 일본 특허출원 공개번호 2006-104050호 및 국제 공개 제2007/060757호의 실시예에는, SiO2 및 CaCO3(CaO 환산)의 첨가량이 각각 0.9 질량% 이하인 CaLaCo 페라이트 자석 밖에 기재되어 있지 않다.  즉, 이들 페라이트 자석은 Br의 향상을 중시하고 있으므로, 0.9 질량%를 초과하여 SiO2 및 CaCO3를 첨가하는 것은 상정(想定)하고 있지 않으며, 그와 같은 CaLaCo 페라이트 자석의 자기 성능(Br, HcJ 및 Hk/HcJ)에 대하여는 전혀 알려진 바가 없다.
이 문장들은 임의의 순서로 섞여 있습니다. 모든 문장을 활용하여 원본 단락의 순서와 내용을 올바른 순서로 재구성하세요.
#문장 리스트: [' 특히, 자동차용 전장 부품에 사용되는 모터에는, 높은 잔류 자속 밀도 Br(이하, 간단히 "Br"이라고 함)을 유지하면서, 박형화해도 감자(減磁)하지 않는 높은 보자력(保磁力) HcJ(이하, 단지 "HcJ"라고 함)를 가지는 페라이트 소결 자석이 요구되고 있다.일본 특허출원 공개번호 평10-149910호나 일본 특허출원 공개번호 평11-154604호는, Sr 페라이트에 있어서의 Sr의 일부를 La 등의 희토류 원소로 치환하고, Fe의 일부를 Co로 치환함으로써, HcJ 및 Br을 향상시킨 페라이트 소결 자석에 대하여 제안하고 있다.일본 특허출원 공개번호 평10-149910호 및 일본 특허출원 공개번호 평11-154604호에 기재된, Sr의 일부를 La 등의 희토류 원소로 치환하고, Fe의 일부를 Co 등으로 치환한 Sr 페라이트(이하 "SrLaCo 페라이트"라고 함)는 자석 특성이 우수하므로, 종래의 Sr 페라이트나 Ba 페라이트 대신 각종 용도에 많이 사용되고 있지만, 새로운 자석 특성의 향상도 요구되고 있다.한편, 페라이트 소결 자석으로서, 상기 Sr 페라이트나 Ba 페라이트와 함께, Ca 페라이트도 알려져 있다.', '페라이트 소결 자석은, 각종 모터, 발전기, 스피커 등, 다양한 용도에 사용되고 있다.', ' Ca 페라이트는, CaO-Fe2O3 또는 CaO-2Fe2O3의 조성식으로 표시되는 구조가 안정적이며, La를 첨가함으로써 육방정 페라이트를 형성하는 것으로 알려져 있다.', ' 이하, 간단히 "Hk/HcJ"라고 함]의 저하를 초래한다.종래의 페라이트 소결 자석, 특히 최근 제안된 SrLaCo 페라이트 및 CaLaCo 페라이트에 있어서는, 높은 Br을 유지할 필요성으로부터, SiO2, CaCO3 등의 소결 조제의 첨가량을 가능한 한 적게 하는 것이 일반적이었다.', ' 대표적인 페라이트 소결 자석으로서, 육방정(六方晶)의 M형 마그네토플럼바이트(magnetoplumbite) 구조를 가지는 Sr 페라이트(SrFe12O19) 및 Ba 페라이트(BaFe12O19)가 알려져 있다.', ' 예를 들면, 일본 특허출원 공개번호 2006-104050호는, 각 구성 원소의 조성비 및 몰비(n)의 값을 최적화하고, La 및 Co를 특정 비율로 함유시킨 CaLaCo 페라이트를 제안하고 있으며, 국제 공개 제2007/060757호는, Ca의 일부를 La와 Ba로 치환한 CaLaCo 페라이트를 제안하고 있고, 국제 공개 제2007/077811호는, Ca의 일부를 La 및 Sr로 치환한 CaLaCo 페라이트를 제안하고 있다.일본 특허출원 공개번호 2006-104050호, 국제 공개 제2007/060757호 및 국제 공개 제2007/077811호는, 일본 특허 제3181559호가 제안한 CaLaCo 페라이트에 대하여 모두 자석 특성은 향상되어 있지만, 고성능화의 요구는 최근 더욱 강해질 뿐이며, 새로운 자석 특성의 향상이 요망되고 있다.페라이트 소결 자석에 있어서, 트레이드 오프(trade off)의 관계에 있는 Br과 HcJ의 밸런스를 변화시키고자 할 경우, 소결 조제(助劑)로서 SiO2, CaCO3 등을 첨가하는 것으로 알려져 있다.', ' 한편, 높은 HcJ를 얻으려면, 소결 조제의 첨가량을 늘리거나 CaCO3에 비해 SiO2의 첨가 비율을 늘리거나 하는 것이 유효하지만, 비자성 성분의 증가나 소결성의 저하에 의해 Br이 저하되고, 각형비 Hk/HcJ[Hk는, J(자화의 크기) - H(자계의 강도) 곡선의 제2 상한에 있어서, J가 0.95Br의 값이 되는 위치의 H의 값.', ' 높은 Br을 얻으려면, 비자성 성분이 되는 소결 조제의 첨가량을 소결에 필요한 액상(液相) 성분을 확보할 수 있는 범위에서 적게 하거나, SiO2에 비해 CaCO3의 첨가 비율을 늘리거나 하는 것이 유효하지만, 미세한 소결 조직을 유지하는 것이 곤란하게 되어 HcJ가 저하된다.', ' 그러나, 얻어지는 자석 특성은, 종래의 Ba 페라이트의 자석 특성과 같은 정도이며, 충분히 높지는 않다.일본 특허 제3181559호는, Ca 페라이트의 Br 및 HcJ의 향상, 및 HcJ의 온도 특성의 개선을 도모하기 위하여, Ca의 일부를 La 등의 희토류 원소로 치환하고, Fe의 일부를 Co 등으로 치환한, 20 kOe 이상의 이방성 자계 HA를 가지는 Ca 페라이트(이하 "CaLaCo 페라이트"라고 함)를 개시하고 있고, 이 이방성 자계 HA는 Sr 페라이트에 비해 10% 이상 높은 값인 것으로 기재하고 있다.그러나, CaLaCo 페라이트는, SrLaCo 페라이트를 상회하는 이방성 자계 HA를 가지지만, Br 및 HcJ는 SrLaCo 페라이트와 같은 정도이며, 한편 각형비(squareness ratio)가 매우 나쁘고, 높은 보자력과 높은 각형비를 만족할 수 없어, 모터 등의 각종 용도에 응용되기까지에는 이르지 않고 있다.CaLaCo 페라이트의 자석 특성을 개량하기 위하여, 각종의 제안이 이루어지고 있다.', ' 즉, 이들 페라이트 자석은 Br의 향상을 중시하고 있으므로, 0.9 질량%를 초과하여 SiO2 및 CaCO3를 첨가하는 것은 상정(想定)하고 있지 않으며, 그와 같은 CaLaCo 페라이트 자석의 자기 성능(Br, HcJ 및 Hk/HcJ)에 대하여는 전혀 알려진 바가 없다.', ' 예를 들면, 일본 특허출원 공개번호 2006-104050호는, 하소체(calcinated body)의 분쇄시에, CaO 환산으로 0.3∼1.5 질량%의 CaCO3, 및 0.2∼1.0 질량%의 SiO2를 첨가하는 것이 바람직하다고 기재하고 있고, 국제 공개 제2007/060757호는, 하소체의 분쇄 시에, 0.2∼1.5 질량%(CaO 환산으로 0.112∼0.84 질량%)의 CaCO3, 0.1∼1.5 질량%의 SiO2를 첨가하는 것이 바람직하다고 기재하고 있다.그러나, 일본 특허출원 공개번호 2006-104050호 및 국제 공개 제2007/060757호의 실시예에는, SiO2 및 CaCO3(CaO 환산)의 첨가량이 각각 0.9 질량% 이하인 CaLaCo 페라이트 자석 밖에 기재되어 있지 않다.', ' 이들 페라이트 소결 자석은, 산화철과 스토론튬(Sr) 또는 바륨(Ba)의 탄산염 등을 원료로 하고, 분말 야금법에 따라 비교적 염가로 제조된다.최근, 환경에 대한 배려 등에 따라, 자동차용 전장(電裝) 부품, 전기 기기용 부품 등에 있어서, 부품의 소형·경량화 및 고효율화를 목적으로, 페라이트 소결 자석의 고성능화가 요구되고 있다.']